(57)【特許請求の範囲】
【請求項１】
Ｃ：０．０１〜０．２０％（質量％の意味、以下同じ）、Ｓｉ：０．０１〜１％、Ｍｎ：０．０１〜２％、Ａｌ：０．００５〜０．１％を夫々含有する他、Ｃｏ：０．０１〜１％およびＭｇ：０．０００５〜０．０２％を含有し、残部がＦｅおよび不可避的不純物からなり、全組織に占めるフェライトの面積率が７０％以上であり、フェライト円相当粒径の平均が１８．５μｍ以下であることを特徴とする耐食性と母材靭性に優れた船舶用高張力鋼材。
【請求項２】
Ｃｏの含有量［Ｃｏ］とＭｇの含有量［Ｍｇ］の比の値（［Ｃｏ］／［Ｍｇ］）が２〜３５０である請求項１に記載の船舶用高張力鋼材。
【請求項３】
更に、Ｃｕ：１．５％以下（０％を含まない）、Ｃｒ：１％以下（０％を含まない）、Ｎｉ：２％以下（０％を含まない）およびＴｉ：０．１％以下（０％を含まない）よりなる群から選ばれる１種以上を含有する請求項１または２に記載の船舶用高張力鋼材。
【請求項４】
更に、Ｃａ：０．０２％以下（０％を含まない）を含有する請求項１〜３のいずれかに記載の船舶用高張力鋼材。
【請求項５】
更に、Ｍｏ：０．５％以下（０％を含まない）および／またはＷ：０．３％以下（０％を含まない）を含有する請求項１〜４のいずれかに記載の船舶用高張力鋼材。
【請求項６】
更に、Ｂ：０．０１％以下（０％を含まない）、Ｖ：０．１％以下（０％を含まない）およびＮｂ：０．０５％以下（０％を含まない）よりなる群から選ばれる１種以上を含有する請求項１〜５のいずれかに記載の船舶用高張力鋼材。
【発明の詳細な説明】
【技術分野】
【０００１】
本発明は、耐食性と母材靭性に優れた船舶用高張力鋼材に関するものであり、特に海水による塩分や恒温多湿に曝される環境下における耐食性と母材靭性に優れた船舶用高張力鋼材に関するものである。
【背景技術】
【０００２】
各種船舶において主要な構造材（例えば、外板、バラストタンク、原油タンク等）として用いられている鋼材は、海水による塩分や恒温多湿に曝されることから腐食損傷を受けることが多い。こうした腐食は、浸水や沈没などの海難事故を招く恐れがあることから、鋼材には何らかの防食手段を施す必要がある。
【０００３】
これまでに行われている防食手段としては、塗装や電気防食等が一般的な手段として挙げられる。しかし重塗装に代表される上記塗装の場合、塗膜欠陥が存在する可能性が高く、製造工程での衝突等により塗膜に傷が付く場合もあるため、素地鋼材が露出することが多い。この様な鋼材露出部では局部的かつ集中的に鋼材が腐食するため、内容されている石油系液体燃料の早期漏洩に繋がる。
【０００４】
一方、電気防食は、海水中に完全に浸漬された部位に対して非常に有効であるが、大気中で海水飛沫を受ける部位等では防食に必要な電気回路が形成されず、防食効果が十分に発揮されないことがある。また、防食用の流電陽極が異常消耗や脱落して消失した場合には、直ちに激しい腐食が進行することがある。
【０００５】
上記技術の他、鋼材自体の耐食性を向上させたものとして、例えば特許文献１のような技術も提案されている。この技術では、鋼材の化学成分を適切に調整することによって、耐食性を優れたものとし、無塗装であっても使用できる造船用耐食鋼が開示されている。また特許文献２には、鋼材の化学成分組成を適切なものとすることにより、塗膜寿命性を向上させた船舶用鋼材について開示されている。これらの技術では、従来に比べてある程度の耐食性は確保できるようになったといえる。
【０００６】
しかし上記技術では、耐食性の改善については取り組まれているものの、船舶用高張力鋼材で要求されるＥグレード（−２０℃でのシャルピー衝撃試験値が５５Ｊ以上）に対応できる優れた母材靭性も併せて具備させることについては検討されておらず、耐食性と母材靭性の両特性に優れた船舶用鋼材の実現が切望されている。
【特許文献１】特開２０００−１７３８１号公報  特許請求の範囲等
【特許文献２】特開２００２−２６６０５２号公報  特許請求の範囲等
【発明の開示】
【発明が解決しようとする課題】
【０００７】
本発明は上記事情に鑑みてなされたものであって、その目的は、塗装や電気防食を施さなくても実用化できる耐食性に優れた船舶用鋼材、特に、すきま腐食に対する耐久性に優れていると共に、海水に起因する塩分付着と湿潤環境による腐食に対しても優れた耐久性を発揮し、更には優れた母材靭性を示す船舶用高張力鋼材を提供することにある。
【課題を解決するための手段】
【０００８】
上記目的を達成することのできた本発明の船舶用高張力鋼材とは、Ｃ：０．０１〜０．２０％（質量％の意味、以下同じ）、Ｓｉ：０．０１〜１％、Ｍｎ：０．０１〜２％、Ａｌ：０．００５〜０．１％を夫々含有する他、Ｃｏ：０．０１〜１％およびＭｇ：０．０００５〜０．０２％を含有し、残部がＦｅおよび不可避的不純物からなり、フェライト平均結晶粒径が１８．５μｍ以下である点に要旨を有するものである。この船舶用高張力鋼材においては、Ｃｏの含有量［Ｃｏ］とＭｇの含有量［Ｍｇ］の比の値（［Ｃｏ］／［Ｍｇ］）を２〜３５０の範囲に調整することが好ましい。
【０００９】
また本発明の船舶用高張力鋼材においては、必要により、（Ａ）Ｃｕ：１．５％以下（０％を含まない）、Ｃｒ：１％以下（０％を含まない）、Ｎｉ：２％以下（０％を含まない）およびＴｉ：０．１％以下（０％を含まない）よりなる群から選ばれる１種以上、（Ｂ）Ｃａ：０．０２％以下（０％を含まない）、（Ｃ）Ｍｏ：０．５％以下（０％を含まない）および／またはＷ：０．３％以下（０％を含まない）、（Ｄ）Ｂ：０．０１％以下（０％を含まない）、Ｖ：０．１％以下（０％を含まない）およびＮｂ：０．０５％以下（０％を含まない）よりなる群から選ばれる１種以上、等を含有させることも有効であり、含有させる成分の種類に応じて船舶用鋼材の特性が更に改善される。
【００１０】
尚、上記フェライト平均結晶粒径は、後述する実施例に示す方法で測定した値をいうものとする。
【発明の効果】
【００１１】
本発明の船舶用鋼材は、所定量のＣｏとＭｇを併用して含有させると共に、化学成分組成と製造方法を適切に調整することによって、塗装および電気防食を施さなくても実用化できる耐食性を実現でき、特にすきま腐食に対する耐久性に優れていると共に、海水に起因する塩分付着と湿潤環境による腐食に対しても優れた耐久性を発揮する。更には高い母材靭性を兼備しており、原油タンカー、貨物船、貨客船、客船、軍艦等の船舶における外板、バラストタンク、原油タンク等の素材として有用である。
【発明を実施するための最良の形態】
【００１２】
本発明者らは、前記課題を解決するために鋭意研究を重ねた。その結果、所定量のＣｏとＭｇを併用して含有させると共に、化学成分組成および製造方法を適切に調整すれば、上記課題を解決することのできる船舶用高張力鋼材を実現できることを見出し、本発明を完成した。以下、本発明について詳述する。
【００１３】
本発明の鋼材においては、ＣｏとＭｇを併用して含有させることが重要であり、これらの成分のいずれを欠いても、本発明の目的を達成することができない。これらの成分における各作用効果は後述するが、これらを併用することにより耐食性が向上した理由は、次のように考えられる。
【００１４】
Ｍｇは、腐食部分におけるｐＨ低下を抑制し、腐食反応を抑制して耐食性を向上させる作用を発揮する。ところで通常の成分系の鋼材（例えば、Ｓｉ−Ｍｎ鋼材）の場合、生成する錆がポーラスであるため、溶解したＭｇは、鋼板表面近傍にとどまることなく直ちに外部（例えば、海水中）に拡散してしまう。つまり、Ｍｇを単独で含有させたのでは上記Ｍｇによる耐食性向上効果が十分に発揮されない。しかしながら、Ｍｇと共にＣｏを含有させることにより、微細な表面錆皮膜が形成され、溶解したＭｇの外部への拡散が抑制されるため、上記Ｍｇの耐食性向上効果が存分に発揮される。また、溶解したＣｏの加水分解平衡反応との相乗効果によっても、耐食性を大幅に向上できるものと考えられる。
【００１５】
こうした効果は、ＭｇおよびＣｏを後述する適切な量に制御することにより発揮されるが、より確実に耐食性を高めるには、これらの含有量の比の値（［Ｃｏ］／［Ｍｇ］：質量比）を２〜３５０に制御することが好ましい。上記（［Ｃｏ］／［Ｍｇ］）が２未満であると、局部腐食の抑制が不十分となりやすい。より好ましくは１０以上であり、更に好ましくは２０以上である。一方、（［Ｃｏ］／［Ｍｇ］）が３５０を超えると全面腐食の抑制が不十分となるため好ましくない。より好ましくは１００以下、更に好ましくは９５以下、特に好ましくは８０以下、最も好ましくは６０以下である。
【００１６】
本発明の鋼材では、その鋼材としての基本的特性を満足させるために、Ｃ、Ｓｉ、Ｍｎ、Ａｌ等の基本成分も適切に調整する必要がある。これらの成分の範囲限定理由について、上記Ｃｏ、Ｍｇ各元素の作用効果と共に以下に示す。
【００１７】
〈Ｃ：０．０１〜０．２０％〉
Ｃは、材料の強度確保のために必要な元素である。船舶の構造部材としての最低強度、即ち概ね４００ＭＰａ程度（使用する鋼材の肉厚にもよるが）を得るには、０．０１％以上含有させる必要がある。しかし、０．２０％を超えて過剰に含有させると靱性、溶接性が劣化する。こうしたことから、Ｃ含有量の範囲は０．０１〜０．２０％とした。尚、Ｃ含有量の好ましい下限は０．０２％であり、より好ましくは０．０４％以上とするのが良い。また、Ｃ含有量の好ましい上限は０．１８％であり、より好ましくは０．１６％以下とするのが良い。
【００１８】
〈Ｓｉ：０．０１〜１％〉
Ｓｉは、脱酸と強度確保のために必要な元素であり、０．０１％に満たないと構造部材としての最低強度を確保できない。しかし、１％を超えて過剰に含有させると溶接性、ＨＡＺ靭性が劣化する。尚、Ｓｉ含有量の好ましい下限は０．０２％である。より好ましくは０．０５％以上とするのがよい。また、Ｓｉ含有量の好ましい上限は０．８％であり、より好ましくは０．６％以下とするのが良い。
【００１９】
〈Ｍｎ：０．０１〜２％〉
ＭｎもＳｉと同様に脱酸および強度確保のために必要な元素であり、０．０１％に満たないと構造部材としての最低強度を確保できない。しかし、２％を超えて過剰に含有させると靱性が劣化する。尚、Ｍｎ含有量の好ましい下限は０．０５％であり、より好ましくは０．１０％以上とするのが良い。また、Ｍｎ含有量の好ましい上限は１．８％であり、より好ましくは１．６％以下とするのが良い。
【００２０】
〈Ａｌ：０．００５〜０．１％〉
ＡｌもＳｉ、Ｍｎと同様に脱酸および強度確保のために必要な元素であり、０．００５％に満たないと脱酸等の効果が十分発揮されない。しかし、０．１％を超えて添加すると溶接性、ＨＡＺ靭性を害するため、Ａｌ含有量の範囲は０．００５〜０．１％とした。尚、Ａｌ含有量の好ましい下限は０．０１０％であり、より好ましくは０．０１５％以上とするのが良い。また、Ａｌ含有量の好ましい上限は０．０９％であり、より好ましくは０．０８％以下とするのが良い。
【００２１】
〈Ｃｏ：０．０１〜１％〉
Ｃｏは、高塩分環境において、鋼材の耐食性向上に大きく寄与する緻密な表面錆皮膜の形成に必要不可欠な元素である。こうした効果を発揮させるには、Ｃｏ含有量を０．０１％以上とすることが必要である。しかしながら、１％を超えて過剰に含有させると溶接性、ＨＡＺ靭性が劣化する。こうしたことからＣｏ含有量は、０．０１〜１％とした。尚、Ｃｏ含有量の好ましい下限は０．０１５％であり、より好ましくは０．０２０％以上とするのが良い。また、Ｃｏ含有量の好ましい上限は０．８％であり、より好ましくは０．６％以下である。
【００２２】
〈Ｍｇ：０．０００５〜０．０２％〉
Ｍｇは溶解することによってｐＨ上昇作用を示すことから、鉄の溶解が生じている局部アノードにおいて、加水分解反応によるｐＨ低下を抑制して腐食反応を抑制し、耐食性を向上させる作用を有する。こうした効果を発揮させるには、Ｍｇを０．０００５％以上含有させることが必要である。しかしＭｇ含有量が０．０２％を超えると、加工性および溶接性が劣化する。こうしたことから、Ｍｇ含有量は０．０００５〜０．０２％の範囲が適正である。Ｍｇ含有量の好ましい下限は０．０００７％であり、より好ましくは０．００１０％以上含有させるのが良い。またＭｇ含有量の好ましい上限は０．０１８％であり、より好ましくは０．０１５％以下とするのが良い。
【００２３】
本発明の船舶用鋼材における基本成分は上記の通りであり、残部はＦｅおよび不可避的不純物（例えば、Ｐ，Ｓ，Ｏ等）からなるものであるが、これら以外にも鋼材の特性を阻害しない程度の成分（例えば、Ｚｒ，Ｎ等）も許容できる。但し、これら許容成分は、その量が過剰になると靭性が劣化するので、０．１％程度以下に抑えるべきである。
【００２４】
また、本発明の船舶用鋼材には、上記成分の他、必要によって（Ａ）Ｃｕ，Ｃｒ，ＮｉおよびＴｉよりなる群から選ばれる１種以上、（Ｂ）Ｃａ、（Ｃ）Ｍｏおよび／またはＷ、（Ｄ）Ｂ，ＶおよびＮｂよりなる群から選ばれる１種以上、等を含有させることも有効であり、含有させる成分の種類に応じて船舶用鋼材の特性が更に改善される。
【００２５】
〈Ｃｕ：１．５％以下（０％を含まない）、Ｃｒ：１％以下（０％を含まない）、Ｎｉ：２％以下（０％を含まない）およびＴｉ：０．１％以下（０％を含まない）よりなる群から選ばれる１種以上〉
Ｃｕ，Ｃｒ、ＮｉおよびＴｉは、いずれも耐食性向上に有効な元素である。このうちＣｕおよびＣｒは、Ｃｏと同様に、耐食性向上に大きく寄与する緻密な表面錆被膜の形成に有効な元素である。こうした効果を発揮させるには、いずれの元素を含有させる場合も０．０１％以上（より好ましくは０．０５％以上）とすることが好ましい。しかし、過剰に含有させると溶接性や熱間加工性、ＨＡＺ靭性が劣化することから、Ｃｕは１．５％以下（より好ましくは１．０％以下）、Ｃｒは１％以下（より好ましくは０．８％以下）とすることが好ましい。
【００２６】
Ｎｉは、上記耐食性向上に大きく寄与する緻密な表面錆被膜の安定化に有効な元素であり、こうした効果を発揮させるには０．０１％以上含有させることが好ましい。しかしながら、Ｎｉ含有量が過剰になると溶接性や熱間加工性が劣化する。また大幅なコストアップにつながることから、Ｎｉ量は２％以下とすることが好ましい。Ｎｉを含有させるときのより好ましい下限は０．０５％であり、より好ましい上限は１．５％である。
【００２７】
Ｔｉは、上記耐食性向上に大きく寄与する表面錆被膜を緻密化して環境遮断性を向上させると共に、すきま内部における腐食を抑制して、耐すきま腐食性も向上させる元素である。上記効果を十分に発揮させるには、０．００５％以上含有させることが好ましいが、０．１％を超えて過剰に含有させると、加工性、溶接性およびＨＡＺ靭性が劣化するので好ましくない。Ｔｉを含有させる場合、より好ましい下限は０．００８％であり、より好ましい上限は０．０５％である。
【００２８】
〈Ｃａ：０．０２％以下（０％を含まない）〉
ＣａはＭｇと同様に、溶解することによってｐＨ上昇作用を示し、鉄の溶解が起こっている局部アノードにおいて、加水分解反応によるｐＨ低下を抑制して腐食反応を抑制し、耐食性を向上させるのに有効な元素である。Ｃａによるこうした効果は、０．０００５％以上含有させることによって有効に発揮されるが、０．０２％を超えて過剰に含有させると、加工性および溶接性を劣化させることになる。Ｃａを含有させるときのより好ましい下限は０．００１０％であり、より好ましい上限は０．０１５％である。
【００２９】
〈Ｍｏ：０．５％以下（０％を含まない）および／またはＷ：０．３％以下（０％を含まない）〉
ＭｏおよびＷは、腐食の均一性を高めて局部腐食による穴あきを抑制する作用がある。特にＣｏと同時に含有させることによって、均一腐食性向上作用が顕著に発揮される。こうした効果を発揮させるには、いずれの場合も０．０１％以上含有させることが好ましい。しかし、過剰に含有させると溶接性、ＨＡＺ靭性が劣化する上、大幅なコストアップとなることから、Ｍｏは０．５％以下、Ｗは０．３％以下とすることが好ましい。Ｍｏを含有させるときのより好ましい下限は０．０２％であり、より好ましい上限は０．３％である。またＷを含有させるときのより好ましい下限は０．０２％であり、より好ましい上限は０．２％である。
【００３０】
〈Ｂ：０．０１％以下（０％を含まない）、Ｖ：０．１％以下（０％を含まない）およびＮｂ：０．０５％以下（０％を含まない）よりなる群から選ばれる１種以上〉
船舶への適用部位によっては更なる高強度化の必要な場合があるが、これらの元素は強度をより向上させるのに有効な元素である。このうちＢは、焼入性を向上させて強度を高めるのに有効な元素であり、該効果を発揮させるには、０．０００１％以上含有させることが好ましい。しかし０．０１％を超える過剰のＢを含有させると母材靭性、ＨＡＺ靭性が劣化するため好ましくない。Ｖにより強度向上を図るには、０．００３％以上含有させることが好ましいが、０．１％を超えて過剰に含有させると鋼材の靭性劣化、及びＨＡＺ靭性の劣化を招くため好ましくない。Ｎｂにより強度を高めるには０．００３％以上含有させることが有効であるが、０．０５％を超えて過剰に含有させると鋼材の靭性劣化、ＨＡＺ靭性の劣化を招くため好ましくない。尚、これらの元素のより好ましい下限は、Ｂについては０．０００３％、Ｖについては０．００５％、Ｎｂについては０．００５％である。またより好ましい上限は、Ｂについては０．００９０％、Ｖについては０．０７％、Ｎｂについては０．０３％である。
【００３１】
上記耐食性と共に優れた母材靭性を確保するには、金属組織におけるフェライト（α）の平均結晶粒径を１８．５μｍ以下と微細化する必要がある。図１は、フェライト平均結晶粒径とｖＴｒｓ（破面遷移温度）の関係を示すグラフであり、後述する実施例の実験結果を整理したものであるが、この図１より、ｖＴｒｓが−４０℃以下と優れた母材靭性を示す鋼材を得るには、フェライト平均結晶粒径を１８．５μｍ以下に微細化する必要があることがわかる。より好ましくは上記フェライト平均結晶粒径を１６μｍ以下とするのがよい。
【００３２】
尚、本発明の鋼材は、全組織に占めるフェライトの占積率が７０％以上（特には７５％以上）であり、パーライトが上記フェライトの次に多い組織を有するものである。
【００３３】
上記組織を得るには、上記成分組成を満たす鋼材を用い、製造過程において、熱間圧延時の圧延終了温度を８３０℃以下に制御して、オーステナイト粒径の微細化およびオーステナイト粒内への変形帯導入によりフェライト核生成サイトを増加させることが推奨される。図２は、熱間圧延時の仕上圧延終了温度とフェライト平均結晶粒径の関係を示すグラフであり、後述する実施例の実験結果を整理したものであるが、この図２より、上記フェライト平均結晶粒径を１８．５μｍ以下と微細化させるには、仕上圧延終了温度を８３０℃以下とすればよいことがわかる。より好ましくは８１０℃以下である。尚、上記仕上圧延終了温度とは、後述する実施例に示す要領で求める仕上圧延終了時のｔ（板厚）／４部位の温度をいうものとする。
【００３４】
また、フェライト結晶粒を微細化させるには、ベイナイト変態が起こらない範囲で熱間圧延後の冷却速度を増加させることが有効である。好ましくは、仕上圧延終了後５００℃までの温度域を５℃／ｓ以下の速度で冷却するのがよく、冷却方法として、空冷の他、必要に応じて水冷等の加速冷却を適用してもよい。
【００３５】
本発明の船舶用高張力鋼材は、基本的には塗装を施さなくても鋼材自体が優れた耐食性を発揮するものであるが、必要によって、後記実施例に示すタールエポキシ樹脂塗料、或はそれ以外の代表される重防食塗装、ジンクリッチペイント、ショッププライマー、電気防食などの他の防食方法と併用することも可能である。こうした防食塗装を施した場合には、後記実施例に示すように塗装膜自体の耐食性（塗装耐食性）も良好なものとなる。
【００３６】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含されるものである。
【実施例】
【００３７】
下記表１に示す化学成分組成の鋼材を転炉で溶製し、連続鋳造スラブ（スラブ厚は表２に示す通り）に熱間圧延を施して、表２に示す板厚の鋼板を製作した。熱間圧延に際して行う加熱の温度、仕上圧延終了温度（仕上圧延終了時のｔ／４部位の温度）、仕上圧延終了後の冷却速度を表２に示す。尚、表２には、仕上圧延終了時の表面温度（実測値）も参考までに示す。上記仕上圧延終了時のｔ／４部位の温度は、下記（１）〜（６）の要領で求めたものである。
（１）プロセスコンピュータにおいて、加熱開始から加熱終了までの雰囲気温度、在炉時間に基づき、鋼片の表面から裏面までの板厚方向の任意の位置の加熱温度を算出する。
（２）上記算出した加熱温度を用い、圧延中の圧延パススケジュールやパス間の冷却方法（水冷あるいは空冷）のデータに基づいて、板厚方向の任意の位置の圧延温度を差分法など計算に適した方法を用いて算出しつつ、圧延を実施する。
（３）鋼板表面温度は、圧延ライン上に設置された放射型温度計を用いて実測する（ただし、プロセスコンピュータ上においても計算を実施する）。
（４）粗圧延開始時、粗圧延終了時および仕上圧延開始時にそれぞれ実測した鋼板表面温度を、プロセスコンピュータ上の計算温度と照合する。
（５）粗圧延開始時、粗圧延終了時および仕上圧延開始時の計算温度と上記実測温度の差が±３０℃以上の場合は、実測表面温度と計算表面温度が一致する様に再計算し、プロセスコンピュータ上の計算温度とする。
（６）上記計算温度の補正を行って、ｔ／４部位の仕上圧延終了温度を求める。
【００３８】
上記の様にして得られた鋼板を用いて、金属組織の観察、機械的性質（引張特性、衝撃特性）および耐食性の評価を行った。
【００３９】
〈金属組織の観察〉
フェライト平均結晶粒径は下記の様にして測定した。
（ｉ）圧延方向に並行で且つ鋼板表面に対して垂直な、鋼板表裏面を含む板厚断面を観察できるよう上記鋼板からサンプルを採取する。
（ii）湿式エメリー研磨紙（＃１５０〜＃１０００）での研磨、またはそれと同等の機能を有する研磨方法（ダイヤモンドスラリー等の研磨剤を用いた研磨等）により、観察面の鏡面仕上を行う。
（iii）研磨されたサンプルを、３％ナイタール溶液を用いて腐食し、フェライト組織の結晶粒界を現出させる。
（iv）ｔ（板厚）／４部位において、現出された組織を１００倍あるいは４００倍の倍率で写真撮影し（本実施例では６ｃｍ×８ｃｍの写真として撮影）、画像解析装置に取り込む。前記写真の領域は、１００倍の場合は６００μｍ×８００μｍ、４００倍の場合は１５０μｍ×２００μｍに相当し、画像解析装置への取り込みは、いずれの倍率の場合も、領域の合計が１ｍｍ×１ｍｍ以上となるよう取り込む（即ち、１００倍の場合は上記写真を少なくとも６枚、４００倍の場合は上記写真を少なくとも３５枚取り込む）。
（ｖ）画像解析装置において、一つの粒界に囲まれた領域と同等の面積を有する円に換算し、換算された円の直径をフェライト円相当粒径と定義する。
（vi）画像解析装置に取り込んだ全領域において上記フェライト円相当粒径を求め、その平均値をフェライト平均結晶粒径とする。
【００４０】
尚、いずれの鋼板についても、組織はフェライト＋パーライトにより構成されており、全組織に占めるフェライトの占積率は７０％以上であった。
【００４１】
〈機械的性質の評価〉
［引張特性の評価］
各鋼板のｔ／４部位から、圧延方向に対して直角の方向にＪＩＳ Ｚ ２２０１の４号試験片を採取して、ＪＩＳＺ ２２４１の要領で引張試験を行ない、引張強度（ＴＳ）を測定した。そして、ＹＰが３５５ＭＰａ以上でかつＴＳが４９０ＭＰａ以上のもの（ＹＰ：３５５ＭＰａ級鋼材の船級規格値）を、高張力であり、船舶用鋼材としての引張特性を具備していると評価した。
【００４２】
［母材靭性の評価］
各鋼板のｔ／４部位からＪＩＳ Ｚ ２２０２のＶノッチ試験片を採取して、ＪＩＳＺ ２２４２の要領でシャルピー衝撃試験を行い、破面遷移温度（ｖＴｒｓ）を測定した。そして、ｖＴｒｓが−４０℃以下のものを、母材靭性に優れる［船級Ｅグレード鋼材規格値（−２０℃で５５Ｊ以上）を安定して確保できる］と評価した。
【００４３】
これらの結果を表２に併記する。
【００４４】
【表１】
0004476927.tif 000002
【００４５】
【表２】
0004476927.tif 000003
【００４６】
〈耐食性の評価〉
［試料の調製］
上記鋼板を切断し、表面研削を行って、最終的に１００×１００×２５（ｍｍ）の大きさの試験片を作製した（試験片Ａ）。試験片Ａの外観形状を図３に示す。
【００４７】
また、図４に示すように２０×２０×５（ｍｍ）の小試験片４個を、１００×１００×２５（ｍｍ）の大試験片（前記試験片Ａと同じもの）に接触させて、すきま部を形成した試験片Ｂを作製した。すきま形成用の小試験片と大試験片とは同じ化学成分組成の鋼材として、表面仕上げも前記試験片Ａと同じ表面研削とした。そして小試験片の中心に５ｍｍφの孔を、基材側（大試験片側）にねじ孔を開けて、Ｍ４プラスチック製ねじで固定した。
【００４８】
更に、平均厚さ２５０μｍのタールエポキシ樹脂塗装（下塗り：ジンクリッチプライマー）を全面に施した試験片Ｃ（図５）を用意した。そして、防食のための塗膜に傷が付き素地の鋼材が露出した場合の腐食進展度合いを調べるために、試験片Ｃの片面に素地まで達するカット傷（長さ：１００ｍｍ、幅：約０．５ｍｍ）をカッターナイフで形成した。
【００４９】
前記表２に示した実験Ｎｏ．ごとに、試験片Ａ、試験片Ｂおよび試験片Ｃを夫々５個ずつ用意し、下記の方法で腐食試験を行った。
【００５０】
［腐食試験方法］
まず海洋環境を模擬して、海水噴霧試験と恒温恒湿試験の繰り返しによる複合サイクル腐食試験を行った。海水噴霧試験では、水平から６０°の角度で傾けて供試材（各試験片Ａ〜Ｃ）を試験槽内に設置し、３５℃の人工海水（塩水）を霧状に噴霧させた。塩水の噴霧は常時連続して行った。このとき試験槽内において、水平に設置した面積８０ｃｍ２の円形皿に１時間当たりに１．５±０．３ｍＬの人工海水が任意の位置で採取されるような噴霧量に予め調整した。恒温恒湿試験は、温度：６０℃、湿度：９５％に調整した試験槽内に、供試材を水平から６０°の角度で傾けて設置して行った。海水噴霧試験：４時間、恒温恒湿試験：４時間を1サイクルとして、これらを交互に行って、供試材を腐食させた。トータルの試験時間は６ヶ月間とした。
（ａ）試験片Ａについては、試験前後の重量変化を平均板厚減少量D-ave（ｍｍ）に換算し、試験片５個の平均値を算出して、各供試材の全面腐食性を評価した。また、触針式三次元形状測定装置を用いて試験片Ａの最大侵食深さD-max（ｍｍ）を求め、平均板厚減少量［D-ave（ｍｍ）］で規格化して（即ち、D-max／D-aveを算出して）、腐食均一性を評価した。尚、試験後の重量測定および板厚測定は、クエン酸水素二アンモニウム水溶液中での陰極電解法［ＪＩＳ  Ｋ８２８４］により鉄錆等の腐食生成物を除去してから行った。
（ｂ）試験片Ｂについては、すきま部（接触面）の目視観察を行ってすきま腐食発生の有無を調べ、すきま腐食が認められる場合には、上記陰極電解法により腐食生成物を除去し、触針式三次元形状測定装置を用いて最大すきま腐食深さD-crev（ｍｍ）を測定した。
（ｃ）塗装処理を施した試験片Ｃ（カット傷付き）については、試験後にカット傷を形成した面における塗膜膨れ面積の比率（膨れ面積率）を測定した。膨れ面積率は格子点法（格子間隔１ｍｍ）によって求めた。即ち、膨れの認められた格子点の数を全格子点数で除したものを膨れ面積率と定義して、試験片５個の平均値を求めた。また、カット傷に垂直方向の塗膜膨れ幅をノギスで測定し、試験片５個の最大値を最大膨れ幅と定義した。
【００５１】
上記耐全面腐食性（D-ave）、腐食均一性（D-max／D-ave）、耐すきま腐食性（D-crev）、塗装耐食性（膨れ面積率および最大膨れ幅）の評価基準は下記表３に示す通りである。腐食試験結果を下記表４に示す。
【００５２】
【表３】
0004476927.tif 000004
【００５３】
【表４】
0004476927.tif 000005
【００５４】
表１〜４から次のように考察できる（尚、下記Ｎｏ．は、表２，４の実験Ｎｏ．を示す）。
【００５５】
Ｃｏを含有していないＮｏ．２およびＣｏ含有量が本発明で規定する下限値に満たないＮｏ．４のものは、Ｍｇの添加効果により、従来鋼（Ｎｏ．１）に比べて耐全面腐食性がやや改善しているが、耐全面腐食性以外については改善がみられない。
【００５６】
また、Ｍｇを含有していないＮｏ．３およびＭｇ含有量が本発明で規定する下限値に満たないＮｏ．５のものは、Ｃｏの添加効果により、従来鋼（Ｎｏ．１）に比べて腐食均一性がやや改善しているが、腐食均一性以外については改善がみられず、これらには、船舶用鋼材としての優れた耐食性が備わっていない。
【００５７】
更に、Ｎｏ．２１、２４は、圧延終了温度が高く、フェライト粒径の微細化が不十分であるため、優れた母材靭性を確保できていない。
【００５８】
これに対し、本発明で規定する要件を満たす鋼材は、優れた母材靭性を具備すると共に耐食性に優れている。即ち、ＣｏおよびＭｇを併用して適性量含有させたものは、これらの元素の相乗効果により、いずれの耐食性も従来鋼（Ｎｏ．１）より優れており、船舶用耐食鋼として好ましいことがわかる。特に、ＣｏおよびＭｇの併用に加えて、Ｃｕ，Ｃｒ，Ｎｉ，Ｔｉ，Ｃａ，ＭｏおよびＷ等の耐食性向上元素を含有させることにより、鋼材の耐食性が更に向上していることが分かる。
【００５９】
このうちＣｕ，Ｃｒ，ＮｉおよびＴｉよりなる群から選択される１種以上を適量含む供試材では、特に塗装供試材の最大膨れ幅を低減させる効果が認められ（Ｎｏ．１３〜１５等）、これらの元素の錆緻密化がカット部の錆安定化に作用して腐食進展を抑制したものと推察される。また、Ｃａは耐すきま腐食性を高める効果が認められ（Ｎｏ．１２，１６〜１８等）、Ｃａがすきま内のｐＨ低下抑制を更に強化して腐食を低減したものと考えられる。更に、ＭｏやＷの添加は、腐食均一性や塗装膨れ性の向上に非常に効果のあることが分かる（Ｎｏ．３０〜３４）。また、（［Ｃｏ］／［Ｍｇ］）の値を適切に調整することによって、各種耐食性が大幅に優れる結果となっていることが分かる。
【図面の簡単な説明】
【００６０】
【図１】フェライト平均結晶粒径とｖＴｒｓの関係を示すグラフである。
【図２】熱間圧延時の仕上圧延終了温度とフェライト平均結晶粒径の関係を示すグラフである。
【図３】耐食性試験に用いた試験片Ａの外観形状を示す説明図である。
【図４】耐食性試験に用いた試験片Ｂの外観形状を示す説明図である。
【図５】耐食性試験に用いた試験片Ｃの外観形状を示す説明図である。
【図１】
0004476927.tif 000006
【図２】
0004476927.tif 000007
【図３】
0004476927.tif 000008
【図４】
0004476927.tif 000009
【図５】
0004476927.tif 000010